(57)【特許請求の範囲】
【請求項１】
２５００ＭＰａ以上の抗張力を有する金属ワイヤに対して捻じり加工を加える金属ワイヤの製造方法であって、
前記金属ワイヤの線径をＤ（ｍｍ）、前記捻じり加工において前記金属ワイヤの単位長さ（１００Ｄｍｍ）あたりに加える捻回値をＴ（回／１００Ｄｍｍ）、前記金属ワイヤの単位長さあたり（１００Ｄｍｍ）に加えた場合に該金属ワイヤが破断するときの捻回値をＴｍａｘ（回／１００Ｄｍｍ）、としたとき、下記式、
５≦Ｔ≦０．３６×Ｔｍａｘ
で表される関係を満足するように捻じり加工を加えることを特徴とする金属ワイヤの製造方法。
【請求項２】
前記ねじり加工を加える前の前記金属ワイヤの抗張力が３０００ＭＰａ以上である請求項１記載の金属ワイヤの製造方法。
【発明の詳細な説明】
【技術分野】
【０００１】
本発明は、金属ワイヤの製造方法（以下、単に「製造方法」とも称する）および金属ワイヤに関し、詳しくは、簡便な手法により、従来よりも金属ワイヤの延性を向上させることができる高抗張力金属ワイヤの製造方法およびその製造方法により得られた金属ワイヤに関する。
【背景技術】
【０００２】
タイヤや高圧ホース等のゴム物品の補強材として用いられる金属ワイヤには、様々な特性が要求されている。例えば、金属ワイヤをコードとしてタイヤの補強材として用いる場合、環境問題の観点からタイヤには軽量化が求められているため、タイヤの補強材となるコードを高抗張力化して、その使用量を減らすことが求められる。コードを高抗張力化する手法としては、コードを構成する金属ワイヤ自体を高抗張力化することが有効である。この金属ワイヤの高抗張力化には、伸線加工して得られる金属ワイヤの出発材である金属ワイヤ材について、その成分組成を調整したり、または伸線加工に工夫を凝らすことが行われている。これらにより、高抗張力化を達成しているが、一方で高抗張力化に伴って金属ワイヤの延性が低下することが問題になる。
【０００３】
現在、金属ワイヤの延性を回復させる手段としては、金属ワイヤに低温かつ短時間の熱処理、いわゆるブルーイング処理を施すことが一般的である。このブルーイング処理を金属ワイヤに施すことで延性の回復を図っている。例えば、特許文献１および２では、抗張力が３０００ＭＰａ未満のスチールコードに、４００℃付近の温度域で一定の保持時間でなされるブルーイング処理を施すことによって、スチールコードの破断伸びを高める技術が提案されている。
【０００４】
また、特許文献３では、スチールワイヤに伸線加工、めっき処理および３４０℃以上５００℃以下の温度域にて数秒〜数十秒のブルーイング処理を施すことによって、弾性伸びを増加させる技術が提案されている。さらに、特許文献４では、炭素鋼線に２５０℃以上４４０℃以下の温度域で、保持時間を６秒以上１５分以下の間に調節したブルーイング処理を施すことによって、炭素鋼線の内部摩擦の最大値を、１８０℃以上２２０℃以下の温度域において、好適な範囲として延性を向上させる技術が提案されている。
【０００５】
一方、金属ワイヤは、シリコン、ガラスおよびセラミック等の脆性材料等を切断するソーワイヤとしても用いられている。これらを切断する場合、被加工物の切断面の精度や、得られる薄板の厚みの均一性が問題になることがある。このような問題に対して、特許文献５では、ソーワイヤに捻じりを与えることで、ソーワイヤの偏摩耗を防止し、切断面の精度や薄板の均一性を向上させるソーワイヤの捻じり機構が提案されている。また、特許文献６では、捻じり付与装置を用いて、ソーワイヤと被加工物の切断面との接触面を周期的、またはランダムに変化させることで、ソーワイヤの偏摩耗を防ぐ技術が提案されている。
【０００６】
また、ソーワイヤで被加工物を切断する際には、一般に研磨材がソーワイヤにコーティングされ、この研磨材が切断加工を補助している。したがって、切断工程においては、ソーワイヤにはこの研磨材の連行特性も重要なファクターとなる。そこで、特許文献７では、研磨材の連行性を改善したモノフィラメント金属ソーワイヤが提案されている。
【先行技術文献】
【特許文献】
【０００７】
【特許文献１】特開平９―２２８２７４号公報
【特許文献２】特表２００１―５１２１９１号公報
【特許文献３】特開２０００―８０４４１号公報
【特許文献４】特開平１１―２６９５５７号公報
【特許文献５】特開平１１−３４８０２９号公報
【特許文献６】特開平１１−２５４２８８号公報
【特許文献７】特表２００８−５１９６９８号公報
【発明の概要】
【発明が解決しようとする課題】
【０００８】
特許文献１〜４で提案されている技術は、３００℃以上で熱処理することで、破断時の伸びを５％程度向上させることができるが、同時に抗張力が１５％以上低下してしまうブルーイング処理を基調としている。この熱処理は、抗張力が３０００ＭＰａ未満の金属ワイヤに対して、主に適用されている。その理由は、抗張力が３０００ＭＰａ以上の金属ワイヤに上記熱処理を適用すると、伸線ミクロ組織であるパーライトが均一に分断してしまい、金属ワイヤに曲げや捻じりを加えると、定領域で脆化破面であるデラミネーションが発生してしまうという問題や、セメンタイトが球状化してしまうため、曲げ強度特性も低下してしまうという問題を有しているためである。また、熱を必要とするので、消費エネルギーが大きく、二酸化炭素の排出量も大きくなるため、環境面からも改善が求められている。
【０００９】
また、金属ワイヤをソーワイヤとして用いた場合、被加工物の切断精度や得られる薄板の厚みの均一性を確保する技術のみではなく、シリコン等の被加工物を切断する際の断線を防止する技術も必要である。ソーワイヤの断線を防止するためには、ソーワイヤに用いる金属ワイヤの抗張力を大きくすることが考えられる。しかしながら、金属ワイヤを高抗張力化すると延性が低下してしまい、被加工物を切断する際に断線が発生しやすくなる。特に、抗張力が３０００ＭＰａ以上の金属ワイヤにおいては、この傾向は顕著である。
【００１０】
そこで、本発明の目的は、簡便な手法により、従来よりも金属ワイヤの延性を向上させることができる高抗張力金属ワイヤの製造方法およびその製造方法により得られた金属ワイヤを提供することにある。
【課題を解決するための手段】
【００１１】
本発明者は、上記課題を解消するために鋭意検討した結果、金属線材に所定の捻じりを加えることで、抗張力の低下を１０％程度に抑えつつ、塑性伸びを０．５％以上向上させることができ、これにより、上記課題を解消することができることを見出し、本発明を完成するに至った。
【００１２】
すなわち、本発明の金属ワイヤの製造方法は、２５００ＭＰａ以上の抗張力を有する金属ワイヤに対して捻じり加工を加える金属ワイヤの製造方法であって、
前記金属ワイヤの線径をＤ（ｍｍ）、前記捻じり加工において前記金属ワイヤの単位長さ（１００Ｄｍｍ）あたりに加える捻回値をＴ（回／１００Ｄｍｍ）、前記金属ワイヤの単位長さあたり（１００Ｄｍｍ）に加えた場合に該金属ワイヤが破断するときの捻回値をＴｍａｘ（回／１００Ｄｍｍ）、としたとき、下記式、
５≦Ｔ≦０．３６×Ｔｍａｘ
で表される関係を満足するように捻じり加工を加えることを特徴とするものである。
【００１３】
本発明の製造方法においては、前記ねじり加工を加える前の前記金属ワイヤの抗張力は３０００ＭＰａ以上であることが好ましい。
【発明の効果】
【００１５】
本発明によれば、簡便な手法により、従来よりも金属ワイヤの延性を向上させることができる高抗張力金属ワイヤの製造方法およびその製造方法により得られた金属ワイヤを提供することができる。
【図面の簡単な説明】
【００１６】
【図１】実施例および比較例の金属ワイヤの応力−歪み曲線を示すグラフである。
【発明を実施するための形態】
【００１７】
以下、本発明の金属ワイヤの製造方法について、詳細に説明する。
本発明の金属ワイヤの製造方法は、２５００ＭＰａ以上の抗張力を有する金属ワイヤに対して捻じり加工を加えるものであって、この捻じり加工においては、金属ワイヤの線径をＤ（ｍｍ）、捻じり加工において金属ワイヤの単位長さ（１００Ｄｍｍ）あたりに加える捻回値をＴ（回／１００Ｄｍｍ）、金属ワイヤの単位長さあたり（１００Ｄｍｍ）に加えた場合に、この金属ワイヤが破断するときの捻回値をＴｍａｘ（回／１００Ｄｍｍ）、としたとき、下記式（１）、
３≦Ｔ≦０．７×Ｔｍａｘ      （１）
で表される関係を満足するように捻じり加工を加える。
【００１８】
抗張力が２５００ＭＰａ以上の金属ワイヤに対して、上記式（１）を満足するような捻じり加工を加えることのみで、金属ワイヤの抗張力の低下を１０％程度に抑えつつ、破断時の伸び率を０．５％以上向上させることができる。Ｔ（回／１００Ｄｍｍ）が３未満であると、金属ワイヤに十分な破断時の伸びを付与することができない。一方、Ｔ（回／１００Ｄ）の値が０．７×Ｔｍａｘ（回／１００Ｄｍｍ）を超えても、金属ワイヤの破断時の伸びの向上が見られないばかりか、金属ワイヤの延性が低下してしまう傾向がある。
【００１９】
本発明の製造方法において、捻じり加工を加える金属ワイヤの抗張力を２５００ＭＰａ以上としているのは、捻じり加工において金属ワイヤの抗張力が１０％程度低下したとしても、十分な抗張力を確保できるためである。本発明の製造方法は、上述したように、従来のブルーイング処理ではデラミネーションが発生したり、曲げ強度特性が低下したりしてしまう３０００ＭＰａ以上の抗張力を有する金属ワイヤにも適用することが可能であるため、好適には３０００ＭＰａ以上の抗張力を有する金属ワイヤ、より好適には３５００ＭＰａ以上の抗張力を有する金属ワイヤに適用することができる。なお、本発明の金属ワイヤの製造方法では、従来のブルーイング処理とは異なり、熱を加える必要もないため、製造コストや環境に対する負荷という点においても優れている。
【００２０】
本発明の製造方法においては、ＴおよびＴｍａｘの値が下記式（２）、
５≦Ｔ≦０．５５×Ｔｍａｘ      （２）
で表される関係を満足するように捻じり加工を加えることが好ましい。Ｔ（回／１００Ｄｍｍ）およびＴｍａｘ（回／１００Ｄｍｍ）の値が、上記式（２）を満足させることで、金属ワイヤの抗張力の低下を抑えつつ、十分な破断時の伸び率を得ることができるとともに、高抗張力な金属ワイヤであっても、曲げや捻じれによる脆化も良好に防止することができる。
【００２１】
本発明の金属ワイヤの製造方法に用いる金属ワイヤは抗張力が２５００ＭＰａ以上のものであれば、ワイヤ径や材質等については、特に制限されるものではなく公知のものであればいずれも使用可能である。例えば、炭素含有量０．７質量％以上の高炭素金属ワイヤを用いることができる。
【００２２】
また、本発明の金属ワイヤの製造方法は、２５００ＭＰａ以上の抗張力を有する金属ワイヤに対して、上記式（１）の関係を満足するように捻じり加工を加えることのみが重要であり、これにより、従来よりも延性に優れた高抗張力を有する金属ワイヤを得ることができるのであり、これ以外に特に制限はなく、常法に従い適宜設定することができる。例えば、原料の金属ワイヤ材から、乾式伸線工程により所定の中間線径の金属線材を得た後、この金属線材にパテンティング（熱処理）、所望に応じてブラスめっき処理を施して、所望の最終線径の金属ワイヤを得るために湿式伸線処理に供すればよい。この場合、乾式伸線や湿式伸線に用いる伸線機も通常使用されている伸線機を用いることができ、伸線条件も常法を用いることができる。
【００２３】
次に本発明の金属ワイヤについて説明する。
本発明の金属ワイヤは、上記本発明の金属ワイヤの製造方法により製造されたものである。上述した本発明の金属ワイヤの製造方法により得られた金属ワイヤは、２５００ＭＰａ以上の抗張力を有する金属ワイヤに上記式（１）、好ましくは上記式（２）で表される関係を満足する捻じり加工を加えたものであり、これにより、捻じり加工を加える前の金属ワイヤと比較して、抗張力の低下を１０％程度に抑えつつ、破断時の伸び率を０．５％以上向上させたものである。
【００２４】
本発明の金属ワイヤは、高抗張力でありながら、延性にも優れており、特に、タイヤに代表されるようなゴム物品の強用材や、ソーワイヤとして好適に用いることができる。
【実施例】
【００２５】
以下、本発明を、実施例を用いてより詳細に説明する。
＜従来例、実施例１、２、参考例および比較例＞
線径０．２４ｍｍ、抗張力３７３９ＭＰａの金属ワイヤに１００Ｄ換算でＴ＝０、５、１０、１５、２０（回／１００Ｄｍｍ）の捻じりを加えて、抗張力、破断時の伸びを確認した。得られた結果を基に、抗張力低下率（％）および伸び向上率（％）を算出した。結果を表１に示す。また、従来例、実施例１、２、参考例および比較例の金属ワイヤの応力−歪み曲線を図１に示す。
【００２６】
【表１】
0005914144.tif 000002
【００２７】
実施例１、２、参考例から、Ｔが５以上になると、破断時の伸びが大きく向上しているが、Ｔｍａｘの７０％を超えるＴ＝２０（回／１００Ｄｍｍ）となると、破断時の伸びはほとんど変化は見られず、強力も減少していることがわかる。
【図１】
0005914144.tif 000003